FR 2926074 A1 20090710 FR 0709011 A 20071221 2926074 MATERIAUX MESOPOREUX ET REACTIFS PERMETTANT DE LES PREPARER. La présente invention concerne le domaine des matériaux poreux, en particulier mésoporeux, leur utilisation, notamment dans le domaine des tamis moléculaire ou de la catalyse, en particulier dans le domaine de la pétrochimie, et des réactifs permettant de préparer ces matériaux. Les matériaux poreux inorganiques sont largement utilisés, notamment en tant que catalyseur ou supports de catalyseurs dans de nombreuses applications industrielles. Ces matériaux présentent une grande surface spécifique et peuvent avoir une structure amorphe, para-cristalline ou cristalline. Les matériaux amorphes, comme les gel de silice ou d'alumine ne possèdent pas d'ordre cristallographique à longue distance, alors que les solides para-cristallins comme l'alumine gamma ou éta sont semi ordonnés, montrant ainsi des pics de diffractions aux rayons X larges. Ces deux classes de matériaux présentent en général une large distribution de pores, pour la plupart dans la gamme des tailles allant de 1 à 100 nm, et plus précisément dans la gamme des mésopores, de 2 à 50 nm. Le besoin est toujours croissant d'améliorer l'efficacité catalytique. Cette amélioration peut passer par le développement de matériaux présentant des surfaces spécifiques accessibles plus grandes et des volumes poreux plus important. Dans les années 1990 les matériaux silices mésoporeuses appelées M41 S présentant une taille de pore uniforme et ajustable dans la gamme de 1,3 à 10 nm ont été découverts. En faisant varier les conditions de synthèse, des matériaux de ce type avec des morphologies hexagonales (MCM-41), cubiques (MCM-48) ou en couches ont été décrits. Contrairement aux matériaux microporeux qui sont en général synthétisés par structuration autour de molécules isolées, les matériaux M41 S sont générés autour d'assemblages de molécules. Les premières structures ont été obtenues en utilisant des micelles de molécules de surfactant ayant une chaîne alkyle et une tête polaire cationique. Ces matériaux présentaient une épaisseur de paroi limitée, allant de 0,8 à 1, 2 nm, et une faible stabilité thermique. Une grande avancée a été apportée par l'utilisation de surfactants de type amine, diamine ou oxydes inorganiques, qui ont permis l'obtention d'une plus grande épaisseur des parois de structure, améliorant ainsi la stabilité des matériaux mésoporeux structurés. Un autre développement majeur a été l'utilisation de copolymères séquencés amphiphiles du type PEO-PPO-PEO qui ont permis d'augmenter la taille des mésopores jusqu'à environ 30 nm. Cependant, malgré les grands progrès de ces dernières années en terme de synthèse, caractérisation et compréhension des mécanismes de formation des matériaux mésoporeux structurés, les applications industrielles sont toujours limitées notamment par le coût de ces matériaux. Lors de la synthèse de ces matériaux l'agent structurant peut se retrouver piégé à l'intérieur des pores. Afin d'enlever l'agent structurant des pores, le matériau est en général calciné à haute température, ce qui décompose l'agent structurant en plus petit composants qui peuvent être évacués des pores. La calcination peut engendrer des effets négatifs, comme la détérioration de la structure du matériau, le relargage d'effluents qui peuvent causer des problèmes environnementaux ou la consommation importante d'énergie. Il est donc souhaitable d'avoir un procédé qui puisse être réalisé dans des conditions douces, notamment qui évite une étape de chauffage à haute température, qui permette de réutiliser au moins en partie l'agent structurant lors d'autres synthèses, qui puisse être réalisé avec des solvants peu onéreux, par exemple dans l'eau, et/ou qui permette de contrôler au moins certaines caractéristiques du matériau obtenu, comme la taille des pores, la structure ou la résistance thermique. D'autre part, il n'est pas toujours aisé d'obtenir des matériaux présentant les propriétés chimiques désirées, notamment en terme de tailles de pores, de résistance ou de structure. Les matériaux peuvent être onéreux, difficiles à préparer, nécessiter des conditions générant de grandes quantités de réactifs dégradés. Il subsiste donc un besoin pour des matériaux qui présentent des propriétés chimiques particulières, qui soient bon marché, faciles à fabriquer et qui présentent une synthèse qui soit amicale pour l'environnement. Selon un aspect, la présente invention a pour objet un procédé de fabrication de matériau poreux, notamment mésoporeux, comprenant les étapes de: - préparation d'une solution, en particulier aqueuse d'au moins un agent structurant présentant au moins deux parties structurantes assemblées par au moins un type d'interaction réversibles non-covalentes, - formation du matériau structuré ou poreux, - désassemblage des au moins deux parties de l'agent structurant 10 à basse température, - récupération d'au moins 50 % en poids des deux parties structurantes non dégradées et du matériau poreux. Brève description des figures : La figure 1 décrit schématiquement le principe de l'invention, 15 La figure 2 est un graphique représentant le volume absorbé de matériaux mésoporeux, La figure 3 est un graphique représentant le volume absorbé de matériaux mésoporeux, La figure 4 représente les spectres d'adsorption IR de différent 20 matériaux, et La figure 5 représente des images de microscopie électronique en transmission (MET) et des courbes de diffusion des rayons X aux petits angles de matériaux. Tout particulièrement, l'agent structurant comprend des parties 25 structurantes identiques. Selon une autre variante, l'agent structurant comprend des parties structurantes différentes, et en particulier deux, trois, quatre, voire cinq types différents. Les parties structurantes peuvent être des polymères hydrophiles, solubles dans l'eau. Parmi les polymères hydrophiles, on peut citer les 30 copolymères bloc double hydrophiles, les copolymères greffés double hydrophile, les copolymères triblocs, les polymères en peigne, les polymères greffés, les copolymères statistiques, les terpolymères et les homopolymères. Les parties structurantes peuvent comprendre au moins deux, 35 notamment deux, composantes solubles dans l'eau dont : 4 2926074 - au moins une, notamment une, composante peut être rendue insoluble dans l'eau sous l'effet de l'ajout d'un inducteur et/ou sous l'effet de la variation d'un paramètre physico-chimique, et - au moins une, notamment une, composante reste soluble dans 5 l'eau, et qui permettra de stabiliser le colloïde. La composante non réactive soluble dans l'eau peut être neutre (non chargée). Dans ce cas, il peut s'agir d'un segment polymérique de type poly(oxyde d'éthylène). La composante réactive, qui peut devenir insoluble dans l'eau sous l'effet de l'ajout d'un inducteur et/ ou sous l'effet de la variation d'un paramètre physico-chimique, peut être neutre ou chargée, négativement ou positivement. Bien entendu, la composante rendue insoluble peut être à nouveau rendue soluble soit de manière réversible, et soit par la variation du même paramètre, soit par un autre moyen, comme un autre paramètre physico-chimique. Par � soluble dans l'eau �, on entend au sens de la présente invention une solubilité dans l'eau à température ambiante, celle-ci peut être supérieure ou égale à 3 mg/ml, notamment supérieure ou égale à 6 mg/ml, et en particulier supérieure ou égale à 8 mg/ml. Par � insoluble dans l'eau �, on entend au sens de la présente invention une solubilité à température ambiante dans l'eau et dans les conditions rendant la composante insoluble, en particulier une solubilité inférieure ou égale à 8 mg/ ml, notamment inférieure ou égale à 6 mg/ml, et en particulier inférieure ou égale à 3 mg/ml. Par � polymère � on entend au sens de la présente invention un corps composé d'au moins une unité se répétant, notamment au moins dix fois, en particulier au moins vingt fois, voire au moins cinquante fois, et tout particulièrement au moins cent fois. En particulier les parties structurantes sont liées par au moins un type d'interaction, notamment choisis parmi les liaisons hydrogène, les liaisons électrostatiques, les liaisons de coordination, les liaisons dipolaires, la solvatation et les interactions hydrophobes. Le procédé peut permettre de récupérer au moins 70 %, notamment au moins 75 %, en particulier au moins 80 %, voire 85 %, plus particulièrement 90 % et encore plus particulièrement au moins 95 % en poids des deux parties structurantes. 5 2926074 La solution comprenant les deux parties structurantes récupérés d'une synthèse précédente peut notamment être réutilisé telle quelle pour une nouvelle synthèse. L'agent structurant peut se présenter sous forme de colloïdes, et 5 en particulier de colloïdes dont la taille et/ou le diamètre moyen va de 1 nm à 10 micromètres, notamment de 1 nm à 2 micromètres. On entend par � colloïdes � au sens de la présente invention, des particules dont la taille est supérieure aux molécules qui les constituent (taille supramoléculaire) mais suffisamment petite pour que le mélange 10 demeure homogène. En particulier, leur taille va de un nanomètre (10-9 m) à une dizaine de micromètres (soit 10-5 m). Les colloïdes peuvent encore être appelés micelles ou agrégats micellaires. La formation de l'agent structurant par les parties structurantes peut notamment être induite par addition d'au moins un inducteur, 15 l'inducteur peut être un composant chimique et/ou un composant physique. L'inducteur peut permettre la modification d'au moins un paramètre physico-chimique, notamment � chimique � comme la variation du pH, de la force ionique et/ou � physique � comme la modification de la température. 20 L'inducteur peut être un ion, comme les protons ou les ions hydroxydes lors de la variation de pH, une molécule chargée ou neutre, un polymère chargé ou neutre, un copolymère, copolymère à blocs ou statistique, greffé ou peigne. L'inducteur peut être de charge opposée à la composante réactive 25 de la partie structurante. Par exemple une complexation entre l'inducteur et la composante réactive de la partie structurante peut permettre d'obtenir des colloïdes. En l'occurrence, ce sont des agents structurants des matériaux. Lorsqu'une composante de la partie structurante est 30 thermosensible, une variation de température peut être utilisée pour rendre insoluble dans l'eau cette composante et conduire alors à la formation de colloïde. Une composante thermosensible de la partie structurante peut être du Poly(N-isopropylacrylamide) (PNIPAAm) ou des Poly(vinyl ether)s. 35 Tout particulièrement, l'agent structurant est formé en solution, en particulier en solution aqueuse. 6 2926074 Avantageusement, le procédé est réalisé à basse température, c'est-à-dire à une température inférieure ou égale à 200°C, notamment à une température inférieure à 100°C, et en particulier à température ambiante. 5 Le procédé peut permettre d'obtenir le matériau aux pressions autogènes de solutions, notamment aqueuses, portées jusqu'à 200° C, mais en général le procédé est conduit à pression atmosphérique. Selon un autre de ses aspects, l'invention a pour objet l'utilisation d'au moins un composé présentant au moins deux parties 10 structurantes assemblées par au moins un type d'interaction réversible non-covalente en tant qu'agent structurant recyclable dans la préparation d'un matériaux poreux, notamment à température ambiante. Le matériau mésoporeux peut être formé à partir de précurseurs de 15 silice, alumine, silice-alumine, zircone, titane, comme par exemple du tétraéthoxyde de silicium (TEOS), des alkoxydes d'aluminium, des alkoxydes ou des sels de titane ou de zirconium. Le matériau peut être formé aussi à partir de nanoparticules minérales préformées. Tout particulièrement, le procédé met en oeuvre les parties 20 structurantes et le précurseur du matériau mésoporeux en un rapport pondéral (partie structurante/masse totale du matériau précurseur) allant de 0,20 à 0,65, notamment de 0,30 à 0,55. D'autre part, ce procédé peut également permettre de créer des mésoporosités dans des zéolites et/ou des zéotypes. Ceci créerait une 25 porosité secondaire intra-cristalline de mésopores structurés existant auprès des micropores de la zéolite Les procédés connus permettant l'obtention de matériaux comprenant à la fois des micropores et des mésopores peuvent nécessiter un chauffage à haute température qui peut générer des 30 défauts dans la structure du matériau et/ou des pores asymétriques. Le procédé selon l'invention peut permettre de créer de la mésoporosité sans affecter la microporosité initiale, en terme de composition et/ou en terme de structure. La figure 1 décrit un mode de réalisation particulier du procédé 35 dans lequel l'agent structurant, polymère hydrophile, est formé par assemblage, micellisation dans l'eau, des parties structurantes, l'assemblage étant induit notamment par modification d'un paramètre 7 2926074 physico-chimique (étape a), puis le matériau mésoporeux est formé, par polycondensation inorganique (étape b), l'agent structurant est ensuite désassemblé et relâché par une modification inverse à celle de l'étape a) d'un paramètre physico-chimique (étape c) et les parties structurantes 5 sont récupérés et peuvent être réutilisées. Les figures 2 et 3 sont des isothermes d'adsorption-désorption d'azote effectués pour caractériser des matériaux poreux. Le gaz utilisé pour réaliser ces mesures est l'azote. Ces figures présentent en abscisse la pression partielle (P/Po) en azote et en ordonnée le volume adsorbé 10 (en cm3/g) dans le matériau. La figure 4 est un spectre IR de différents composés (avec la longueur d'onde en cm-1 en abscisse). La figure 5 présente des images de microscopie électronique en transmission (MET) et des courbes de diffusion des rayons X aux petits 15 angles de composés (avec l'intensité en ordonnée et la longueur d'onde en nm-1 en abscisse). Selon une variante, le procédé peut comprendre une étape dans laquelle des cristaux de zéolite sont assemblés sur l'agent structurant. Ceci peut ainsi créer un matériau mésoporeux avec des parois de zéolite 20 cristallin. Selon une autre variante, l'agent structurant crée des mésopores durant la synthèse du zéolite. L'agent structurant est alors introduit pendant la synthèse de la zéolithe. Selon encore un autre de ses aspects, l'invention a encore pour 25 objet l'utilisation de micelles réversibles permettant de préparer des matériaux mésoporeux. Les micelles peuvent comprendre ou être constitués des composés décrits ci-dessus. Selon un aspect, l'invention a également pour objet un matériau mésoporeux obtenu selon le procédé décrit ci-dessus. 30 Selon une variante particulière, le matériau mésoporeux comprend également des micropores. Dans de tels matériaux, la présence de mésopores intra-cristallins sur des catalyseurs zéolites peut permettre d'améliorer l'accessibilité et le transport des réactifs et produits à l'intérieur du cristal zéolite, tandis que les micropores du 35 zéolite induisent les propriétés de sélection de formes préférées. 8 2926074 Le matériau mésoporeux peut comprendre ou être constitué de silice, d'oxyde de titane, d'alumine, d'oxydes métalliques ou de composés mixtes comprenant ces différentes compositions. Selon encore un autre de ses aspects, l'invention a pour objet 5 l'utilisation d'un matériau mésoporeux en tant que tamis moléculaire ou en tant que catalyseur, notamment de réactions chimiques, et en particulier dans le domaine de la pétrochimie. EXEMPLES 10 Les mésostructures ont été contrôlées par Diffraction des Rayons X sur un diffractomètre Bruker D8 et par SAXS. La mesure SAXS a été effectuée dans une configuration utilisant une anode tournante en cuivre (4kW) en tant que source de rayons avec un monochromateur 15 � Osmic � focalisant multicouche donnant un haut flux (108 photons/sec) et une collimation ponctuelle a été employée. Un détecteur en � assiette d'image � (Image Plate) 2D a été utilisé. Les images TEM (ou MET) ont été obtenues sur un microscope JEOL 1200 EX II à partir d'échantillons microtomés. 20 Les mesures d'adsorption / désorption de N2 ont été faites avec un Micromeretics ASAP 2010. Exemple lA : Synthèse d'un matériau structuré Le polymère dibloc acide polyméthacrylique (PMA)-b-polyoxyde 25 d'éthylène (PEO) (MPEO = 5000 g/mol ; MPMA = 2100 g/mol de Polymer Source, Inc.) (88 mg) et l'oligochitosane lactate (Masse du polymère environ 5000 g/mol polymère ; Aldrich) (80 mg) sont ajoutés à de l'eau (9,5 g), le pH est de 4,3 et la température est de 25°C. Puis du TEOS (Aldrich) (0,319 ml) est ajouté et mélangé à l'ensemble. Une émulsion se 30 forme et le pH est porté à 2. Après environ 15 minutes sous agitation, le TEOS est hydrolysé, le pH est alors porté à 5. Un précipitât est obtenu après environ 20 minutes. Le mélange est agité à température ambiante pendant 24h. Une dispersion lA est obtenue. Cette dispersion lA est filtrée sur 35 fritté, une solution lA est récupérée d'un côté et un matériau structuré lA de l'autre. 9 2926074 Exemple 1B : Synthèse d'un matériau structuré Le polymère dibloc acide polyméthacrylique (PMA)-b-polyoxyde d'éthylène (PEO) (MPEO = 5000 g/mol ; MPMA = 2100 g/mol de Polymer Source, Inc.) (88 mg) et un polymère polyéthylèneimine (PEI) de formule 5 -(CH2-CH2-NH)n- (MPEI = 700 g/ mol, de chez Aldrich) (dans un rapport molaire NH de PEI/COOH de PMAbPEO égal à 1) sont ajoutés à de l'eau (9,5 g). Puis du TEOS (Aldrich) (0,319 ml) est ajouté et mélangé à l'ensemble. Le pH est porté à 2, puis le pH est ajusté à 4. Un précipitât est obtenu après environ 20 minutes. Le mélange est agité à 10 température ambiante pendant 24h. Une dispersion 1B est obtenue. Cette dispersion 1B est filtrée sur fritté, une solution 1B est récupérée d'un côté et un matériau structuré 1B de l'autre. 15 Exemple 1C : Synthèse d'un matériau structuré Une variante du procédé de l'exemple 1B, réalisé avec la polyéthylèneimine, consiste à effectuer la même procédure que dans l'exemple 1B mais en portant la température à 80°C après l'ajustement du pH. Cette variante conduit à la dispersion 1C, puis après filtration et 20 séparation du solide, à la solution 1C et au matériau structuré 1C. Exemple comparatif 2A : Synthèse d'un matériau poreux par calcination Le matériau structuré lA subit une calcination selon le profil 25 suivant pour donner respectivement les matériaux mésoporeux 2A. La calcination des poudres est effectuée via un procédé en deux étapes dans lequel : - la première rampe dure 6 heures et part de la température ambiante (25°C) jusqu'à 200°C à une vitesse de 3°C/min., et 30 - la deuxième rampe dure 6 heures et part de la température de 200°C pour aller jusqu'à 620°C à une vitesse de 3°C/min. Les poudres sont laissées revenir à température ambiante et donnent les matériaux mésoporeux 2A. La figure 2 représente les isothermes d'adsorption-désorption 35 effectués pour caractériser le matériau poreux 2A. 10 2926074 Exemple comparatif 2B : Synthèse d'un matériau poreux par calcination Le matériau structuré 1B subit une calcination selon le profil suivant pour donner respectivement les matériaux mésoporeux 2B. 5 La calcination des poudres est effectuée via un procédé en deux étapes dans lequel : - la première rampe dure 6 heures et part de la température ambiante (25°C) jusqu'à 200°C à une vitesse de 3°C/min., et - la deuxième rampe dure 6 heures et part de la température 10 de 200°C pour aller jusqu'à 620°C à une vitesse de 3°C/min. Les poudres sont laissées revenir à température ambiante et donnent les matériaux mésoporeux 2B. La figure 2 représente les isothermes d'adsorption-désorption effectués pour caractériser le matériau poreux 2B. 15 Exemple comparatif 2C : Synthèse d'un matériau poreux par calcination Le matériau structuré 1C subit une calcination selon le profil suivant pour donner respectivement les matériaux mésoporeux 2C. 20 La calcination des poudres est effectuée via un procédé en deux étapes dans lequel : - la première rampe dure 6 heures et part de la température ambiante (25°C) jusqu'à 200°C à une vitesse de 3°C/min., et - la deuxième rampe dure 6 heures et part de la température 25 de 200°C pour aller jusqu'à 620°C à une vitesse de 3 °C/min. Les poudres sont laissées revenir à température ambiante et donnent les matériaux mésoporeux 2C. Exemple 3A : Synthèse d'un matériau poreux selon l'invention (� 30 lavage ex situ �1 Une dispersion lA telle que décrite dans l'exemple 1A est filtrée. La poudre lA obtenue est mise en dispersion 3A dans de l'eau (même volume que la dispersion 1) à pH 8 pendant 24h, puis la dispersion 3A est filtrée sur fritté, le matériau mésoporeux 3A est obtenu d'un côté, 35 puis séché à 60°C pendant 12h, et la solution 3A (filtrat) est récupérée et peut être réutilisée. 11. 2926074 Exemple 3B : Synthèse d'un matériau poreux selon l'invention (� lavage ex situ �) Une dispersion 1B telle que décrite dans l'exemple 1B est filtrée. La poudre 1 obtenue est mise en dispersion 3B dans de l'eau (même 5 volume que la dispersion 1) à pH 8, sous agitation, pendant 24h, puis la dispersion 3B est filtrée sur fritté, le matériau mésoporeux 3 est obtenu d'un côté, puis séché à 60°C pendant 12h, et la solution 3B (filtrat) est récupérée et peut être réutilisée. Le matériau mésoporeux 3B est caractérisé par son isotherme 10 d'adsorption/désorption d'azote sur la figure 3. Exemple 3C : Synthèse d'un matériau poreux selon l'invention (� lavage ex situ �) Une dispersion 1C telle que décrite dans l'exemple 1C est filtrée. 15 La poudre 1C obtenue est mise en dispersion 3C dans de l'eau (même volume que la dispersion 1) à pH 8 pendant 24h, puis la dispersion 3C est filtrée sur fritté, le matériau mésoporeux 3C est obtenu d'un côté, puis séché à 60°C pendant 12h, et la solution 3C (filtrat) est récupérée et peut être réutilisée. 20 Le matériau mésoporeux 3C est caractérisé par son isotherme d'adsorption/désorption d'azote sur la figure 3. Exemple 4C : Synthèse d'un matériau poreux selon l'invention (� lavage in situ �) 25 A une dispersion 1C telle que décrite dans l'exemple 1C est ajouté une base (NaOH, 1 M) jusqu'à obtention d'un pH 8. La dispersion est agitée pendant 24h, puis filtrée. D'un côté, le filtrat correspond au matériau mésoporeux 4C, celui-ci séché à 60°C pendant 12h, et d'un autre côté, la solution 4 (filtrat) est récupérée et peut être réutilisée. 30 Le matériau 4C est caractérisé par diffusion des rayons X et microscopie électronique en transmission. Ces deux analyses montrent que le matériau 4, obtenu après lavage, présente une mésostructure ordonnée, avec une distance de corrélation de 1,34 nm. La figure 4 présente les spectres IR du matériau poreux 4C 35 obtenu par lavage in situ du matériau poreux 2C obtenu par calcination et du matériau 1C. 12 2926074 Ce spectre IR permet de voir qu'en ce qui concerne les parties minérales, il n'y a pas de différences substantielles entre les différents composés présentés. Cependant, on peut observer que les pics de silanol aux environs de 900 cm-1 diminuent avec le lavage à pH 8 et le 5 pic SiO2 augmente, peut être du fait de la condensation de la silice. Il peut encore être observé dans le cas de la calcination une réduction des pics à 950 et 800 cm-1, concernant les pics de SiO2, qui peut être causé par une condensation entre les groupes silanol. Le grand pic OH dans la région 3500 cm-1 est sans doute dû à la 10 plus forte quantité d'eau dans les matériaux lavés, ainsi que le laisse penser le pic à 1640 cm-1. La plus forte quantité d'eau est peut être liée à la porosité créée par le lavage à pH 8. On peut encore remarquer que le pic à 3000 cm-1 diminue d'intensité ce qui tend à montrer la diminution, voire la disparition, de 15 matériau organique dans les composés lavés 4C et calcinées 2C. Exemple 5C : démonstration de la réutilisation Le matériau 1C a donné après lavage in situ le matériau mésoporeux 4C. La solution 4C, récupérée après filtration et séparation 20 du matériau mésoporeux 4C, est réutilisée telle quelle pour une nouvelle synthèse de matériau. Une procédure de synthèse identique à celle du matériau 1C est donc réalisée, à partir de la solution 4C (ajout TEOS, pH porté à 2, puis à 5, mélange 24h, à température ambiante). Un matériau structuré 5C est alors obtenu. Il est lavé à pH 8 et après 25 filtration et séparation, le matériau 6C est obtenu. Les résultats de diffusion des rayons X présentés sur la figure 5 montrent que le matériau 1C est mésostructuré, et que le matériau poreux 4C est aussi mésostructuré. Après recyclage des polymères, le nouveau matériau formé 6C, présente aussi une structure à l'échelle 30 mésoscopique. La distance de corrélation observée est del2,3 nm. 13 REVENDICATIONS 1. Procédé de fabrication de matériau poreux comprenant les étapes de: -préparation d'une solution d'au moins un agent structurant présentant au moins deux parties structurantes assemblées par au moins un type d'interaction réversibles non-covalentes, - formation du matériau structuré ou poreux, - désassemblage des au moins deux parties de l'agent 10 structurant à basse température, - récupération d'au moins 50 % en poids des deux parties structurantes non dégradées et du matériau poreux. 2. Procédé selon la revendication 1, caractérisé en ce que 15 l'agent structurant comprend des parties structurantes identiques. 3. Procédé selon la revendication 1, caractérisé en ce que l'agent structurant comprend des parties structurantes différentes, et en particulier de deux, trois, quatre, voire cinq types différents. 20 4. Procédé selon l'une quelconque des revendications 1 à 3, caractérisé en ce que les parties structurantes sont des polymères hydrophiles, en particulier solubles dans l'eau, notamment choisis parmi les copolymères bloc double hydrophiles, les copolymères greffés 25 double hydrophile, les copolymères triblocs, les polymères en peigne, les polymères greffés, les copolymères statistiques, les terpolymères et les homopolymères. 5. Procédé selon l'une quelconque des revendications 1 à 4, 30 caractérisé en ce que l'agent structurant se présente sous forme de colloïdes, et en particulier de colloïdes dont la taille va de 10-9 m à 10-5 m. 6. Procédé selon l'une quelconque des revendications 1 à 5, 35 caractérisé en ce que la formation de l'agent structurant par les parties structurantes est induite par addition d'au moins un inducteur, 14 2926074 l'inducteur pouvant être un composant chimique et/ou un composant physique. 7. Procédé selon l'une quelconque des revendications 1 à 6, 5 caractérisé en ce que l'agent structurant est formé en solution, en particulier en solution aqueuse. 8. Procédé selon l'une quelconque des revendications 1 à 7, caractérisé en ce que la température est inférieure ou égale à 200°C, 10 voire inférieure ou égale à 100°C. 9. Procédé selon l'une quelconque des revendications 1 à 8, caractérisé en ce que le précurseurs de matériau mésoporeux est choisi parmi les précurseurs de silice, alumine, silice-alumine, zircone, titane, 15 comme par exemple du tétraéthoxyde de silicium (TEOS), des alkoxydes d'aluminium, des alkoxydes ou des sels de titane ou de zirconium. 10. Utilisation d'au moins un composé présentant au moins deux parties structurantes assemblées par au moins un type 20 d'interaction réversible non-covalente en tant qu'agent structurant recyclable dans la préparation d'un matériaux poreux, notamment mésoporeux, en particulier à basse température. 11. Matériau poreux obtenu par le procédé selon l'une 25 quelconque des revendications 1 à 10. 12. Matériaux poreux comprenant à la fois des micropores et des mésopores.